(57)【要約】      （修正有）【課題】従来のビニル・シス−ポリブタジエンゴムに比べ、ゴム組成物における引張応力並びに低発熱性に優れたビニル・シス−ポリブタジエンゴムを製造する方法の提供。【解決手段】シンジオタクチック−１，２−ポリブタジエン成分を含むビニル・シス−ポリブタジエンゴムの製造方法であって、１，３−ブタジエンをシス−１，４重合する第１工程と、第１工程で得られた重合反応混合物中の１，３−ブタジエンを、１，２重合する第２工程、さらにラジカル開始剤を加えて第１工程で得られたシス−１，４−ポリブタジエンと第２工程で得られたシンジオタクチック−１，２−ポリブタジエンを結合させる第３工程、を含むビニル・シス−ポリブタジエンゴムの製造方法。【選択図】なし【特許請求の範囲】
【請求項１】
シンジオタクチック−１，２−ポリブタジエン成分を含むビニル・シス−ポリブタジエンゴムの製造方法であって、１，３−ブタジエンをシス−１，４重合する第１工程と、第１工程で得られた重合反応混合物中の１，３−ブタジエンを、シンジオタクチック−１，２重合する第２工程、さらにラジカル開始剤を加えて第１工程で得られたシス−１，４−ポリブタジエンと第２工程で得られたシンジオタクチック−１，２−ポリブタジエンを結合させる第３工程、を含むビニル・シス−ポリブタジエンゴムの製造方法。
【請求項２】
ラジカル開始剤の添加量が、１ミリモル／Ｌ以上１００ミリモル／Ｌ以下である請求項１に記載のビニル・シス−ポリブタジエンゴムの製造方法。
【請求項３】
ラジカル開始剤が有機過酸化物又はアゾ化合物である請求項１又は請求項２に記載のビニル・シス−ポリブタジエンゴムの製造方法。
【請求項４】
請求項１〜３のいずれかに記載の製造方法で製造したビニル・シス−ポリブタジエンゴム。
【請求項５】
請求項１〜３のいずれかに記載のビニル・シス−ポリブタジエンゴムの製造工程を含むゴム組成物の製造方法。
【請求項６】
請求項４に記載のビニル・シス−ポリブタジエンゴムを用いることを特徴とするゴム組成物。
【発明の詳細な説明】
【技術分野】
【０００１】
本発明は、従来のビニル・シス−ポリブタジエンゴムに対してゴム組成物における低発熱性、引張応力を向上させることのできる、ビニル・シス−ポリブタジエンゴムの製造方法、ビニル・シス−ポリブタジエンゴム、ビニル・シス−ポリブタジエンゴムを用いたゴム組成物の製造法、およびゴム組成物に関するものである。
【背景技術】
【０００２】
ポリブタジエンは、いわゆるミクロ構造として、１，４−位での重合で生成した結合部分（１，４−構造）と１，２−位での重合で生成した結合部分（１，２−構造）とが分子鎖中に共存する。１，４−構造は、更にシス構造とトランス構造の二種に分けられる。一方、１，２−構造は、ビニル基を側鎖とする構造をとる。  
【０００３】
従来、ビニル・シス−ポリブタジエンゴムの製造方法は、ベンゼン、トルエン、キシレンなどの芳香族炭化水素系溶媒で行われてきた。これらの溶媒を用いると重合溶液の粘度が高く撹拌、伝熱、移送などに問題があり、溶媒の回収には過大なエネルギーが必要であった。  
【０００４】
上記の製造方法としては、前記の不活性有機溶媒中で水、可溶性コバルト化合物と一般式ＡｌＲｎＸ３−ｎ（但しＲは炭素数１〜６のアルキル基、フェニル基又はシクロアルキル基であり、Ｘはハロゲン元素であり、ｎは１．５〜２の数字）で表せる有機アルミニウムクロライドから得られた触媒を用いて１，３−ブタジエンをシス−１，４重合してシス−１，４−ポリブタジエンを製造して、次いでこの重合系に１，３−ブタジエン及び／または前記溶媒を添加するか或いは添加しないで可溶性コバルト化合物と一般式ＡｌＲ３（但しＲは炭素数１〜６のアルキル基、フェニル基又はシクロアルキル基である）で表せる有機アルミニウム化合物と二硫化炭素とから得られる触媒を存在させて１，３−ブタジエンをシンジオタクチック−１，２重合（以下、１，２重合と略す）する方法（例えば、特許文献１および２）は公知である。  
【０００５】
また、例えば、特許文献３〜７には、二硫化炭素の存在下又は不在下に１，３−ブタジエンをシス−１，４重合して製造し、製造した後に１，３−ブタジエンと二硫化炭素を分離・回収して二硫化炭素を実質的に含有しない１，３−ブタジエンや前記の不活性有機溶媒を循環させる方法などが記載されている。更に特許文献８には配合物のダイ・スウェル比が小さく、その加硫物がタイヤのサイドウォールとして好適な引張応力と耐屈曲亀裂成長性に優れたゴム組成物が記載されている。  
【０００６】
また、特許文献９には、ｎ−ブタン，シス−２−ブテン，トランス−２−ブテン，及びブテン−１などのＣ４留分を主成分とする不活性有機溶媒中で製造する方法が記載されている。この方法で製造されたビニル・シス−ポリブタジエンゴム中のシンジオタクチック−１，２−ポリブタジエン（以下、ＳＰＢと略す）は短繊維結晶であり、短繊維結晶の長軸長さの分布が繊維長さの９８％以上が０．６μｍ未満であり，７０％以上が０．２μｍ未満であることが記載され、得られるゴム組成物は、シス−１，４−ポリブタジエンゴム（以下、ＢＲと略す）のゴム組成物に比べ、成形性や引張応力、引張強さ、耐屈曲亀裂成長性などが改良されることが記載されている。  
【０００７】
また、特許文献１０には、溶解された１，２−ポリブタジエンと、１，３−ブタジエンと、炭化水素を主成分とする不活性有機溶媒との混合物を調製する第１工程と、第１工程で調整された混合物に水、有機アルミニウム化合物及び可溶性コバルト化合物からなる触媒、又は、ニッケル化合物、有機アルミニウム化合物及びフッ素化合物からなる触媒を添加して、１，３−ブタジエンをシス−１，４重合する第２工程と、第２工程で得られた重合反応混合物中の１，３−ブタジエンを１，２重合する第３工程と、を備えたことを特徴とするビニル・シス−ポリブタジエンゴムの製造方法が開示されている。この方法により製造されたビニル・シス−ポリブタジエンゴムは、マトリクス成分であるＢＲ中へのＳＰＢの分散性が著しく向上しており、ゴム組成物の押出加工性及び引張応力を改良するものであることが記載されている。  
【０００８】
また、特許文献１１や特許文献１２には、グラフト反応によりＳＰＢ短繊維結晶へポリイソプレンが付加しているビニル・シス-ポリブタジエンゴムの製造方法において、１，２重合する工程の前に有機過酸化物を添加することを特徴とするビニル・シス−ポリブタジエンゴムの製造方法について記載されている。この方法により製造されたビニル・シス−ポリブタジエンゴムは、含まれるＳＰＢの短繊維結晶が高い均一性で分散し、長軸長さ０.２μｍ以下の短繊維結晶の数は、４００μｍ２当たり１００個以上であり、アスペクト比は１０以下であった。さらにそのゴム組成物は、高い引張り応力を有し、ダイ・スウェルが小さく押出加工性及び成形性に優れ、低燃費性を改善していた。  
【０００９】
しかしながら、用途によっては種々の特性の改良が望まれていると共に、上記のビニル・シス−ポリブタジエンゴムは通常のハイシスポリブタジエンに比べ、低発熱性、反撥弾性に劣るという点もあった。
【先行技術文献】
【特許文献】
【００１０】
【特許文献１】特公昭４９−１７６６６号公報
【特許文献２】特公昭４９−１７６６７号公報
【特許文献３】特公昭６２−１７１号公報
【特許文献４】特公昭６３−３６３２４号公報
【特許文献５】特公平２−３７９２７号公報
【特許文献６】特公平２−３８０８１号公報
【特許文献７】特公平３−６３５６６号公報
【特許文献８】特公平４−４８８１５号公報
【特許文献９】特開２０００−４４６３３号公報
【特許文献１０】特開２００８−１６３１４４号公報
【特許文献１１】特開２００７−１１９７４３号公報
【特許文献１２】特開２００７−０３１５６８号公報
【発明の概要】
【発明が解決しようとする課題】
【００１１】
本発明に係るビニル・シス−ポリブタジエンゴムの製造方法によれば、従来のビニル・シス−ポリブタジエンゴムに比べ、ゴム組成物における引張応力並びに低発熱性に優れたビニル・シス−ポリブタジエンゴムを製造することを目的とする。そして、このビニル・シス−ポリブタジエンゴムを用いたゴム組成物の製造方法によれば、従来のビニル・シス−ポリブタジエンを用いたゴム組成物に比べ、引張応力並びに低発熱性に優れたゴム組成物を製造することを目的とする。  
【００１２】
また、本発明は、１，２−ポリブタジエンやポリイソプレンのようなポリマーを、ＢＲやＳＰＢの重合前段階で添加して、ＳＰＢ短繊維結晶の形態や分散性の制御を必要とせずとも、従来のビニル・シス−ポリブタジエンゴムの優れた特性である引張応力をさらに向上させ、かつ低発熱性を改良した、自動車のタイヤ用材料として優れた性質を示すビニル・シス−ポリブタジエンゴムとその製造方法、さらにゴム組成物の製造法およびゴム組成物を提供することを目的とする。
【課題を解決するための手段】
【００１３】
１．シンジオタクチック−１，２−ポリブタジエン成分を含むビニル・シス−ポリブタジエンゴムの製造方法であって、１，３−ブタジエンをシス−１，４重合する第１工程と、第１工程で得られた重合反応混合物中の１，３−ブタジエンを１，２重合する第２工程、さらにラジカル開始剤を加えて第１工程で得られたシス−１，４−ポリブタジエンと第２工程で得られたシンジオタクチック−１，２−ポリブタジエンを結合させる第３工程、を含むビニル・シス−ポリブタジエンゴムの製造方法。  
【００１４】
２．ラジカル開始剤の添加量が、１ミリモル／Ｌ以上１００ミリモル／Ｌ以下である前記項１に記載のビニル・シス−ポリブタジエンゴムの製造方法。  
【００１５】
３．ラジカル開始剤が有機過酸化物又はアゾ化合物である前記項１又は前記項２に記載のビニル・シス−ポリブタジエンゴムの製造方法。  
【００１６】
４．前記項１〜３のいずれかに記載の製造方法で製造したビニル・シス−ポリブタジエンゴム。  
【００１７】
５．前記項１〜３のいずれかに記載のビニル・シス−ポリブタジエンゴムの製造工程を含むゴム組成物の製造方法。  
【００１８】
６．前記項４に記載のビニル・シス−ポリブタジエンゴムを用いることを特徴とするゴム組成物。
【発明の効果】
【００１９】
本発明に係るビニル・シス−ポリブタジエンゴムの製造方法によれば、従来のビニル・シス−ポリブタジエンゴムに比べ、ゴム組成物において引張応力並びに低発熱性に優れるビニル・シス−ポリブタジエンゴムを製造することができる。そして、このビニル・シス−ポリブタジエンゴムを用いたゴム組成物の製造方法によれば、従来のビニル・シス−ポリブタジエンを用いたゴム組成物に比べ、引張応力並びに低発熱性に優れたゴム組成物を製造することができる。得られたビニル・シス−ポリブタジエンゴムをタイヤ用途などに用いた場合、完成したタイヤの軽量化および低燃費化が可能となる。
【発明を実施するための形態】
【００２０】
本願発明のビニル・シス−ポリブタジエンゴムの製造方法は、以下の工程を含んでいる。  
【００２１】
[第１工程]まず、第１工程は、１，３−ブタジエンをシス−１，４重合する工程であり、１，３−ブタジエンと炭化水素を主成分とする不活性有機溶媒に溶解させた混合溶液を調製し、当該混合溶液に水、有機アルミニウム化合物及び可溶性コバルト化合物からなる触媒を添加して、１，３−ブタジエンをシス−１，４重合する。  
【００２２】
使用する炭化水素を主成分とする不活性有機溶媒としては、トルエン、ベンゼン、キシレン等の芳香族系炭化水素、ｎ−ヘキサン、ブタン、ヘプタン、ペンタン等の脂肪族炭化水素、シクロペンタン、シクロヘキサン等の脂環式炭化水素、上記のオレフィン化合物やシス−２−ブテン、トランス−２−ブテン等のオレフィン系炭化水素、ミネラルスピリット、ソルベントナフサ、ケロシン等の炭化水素系溶媒、塩化メチレン等のハロゲン化炭化水素系溶媒等が挙げられる。１，３−ブタジエンモノマーそのものを重合溶媒として用いてもよい。  
【００２３】
中でも、トルエン、シクロヘキサン、あるいは、シス−２−ブテンとトランス−２−ブテンとの混合物などが好適に用いられる。  
【００２４】
次に得られた混合溶液中の水の濃度を調節する。水は前記混合溶液中の有機アルミニウムクロライド１モル当たり、好ましくは０．１〜１．０モル、特に好ましくは０．２〜１．０モルの範囲である。この範囲以外では触媒活性が低下したり、シス−１，４構造含有率が低下したり、分子量が異常に低下又は高くなったり、重合時のゲルの発生を抑制することができず、このため重合槽などへのゲルの付着が起り、更に連続重合時間を延ばすことができないので好ましくない。水の濃度を調節する方法は公知の方法が適用できる。多孔質濾過材を通して添加・分散させる方法（特開平４−８５３０４号公報）も有効である。  
【００２５】
水の濃度を調節して得られた溶液には有機アルミニウム化合物を添加する。有機アルミニウム化合物としては、トリアルキルアルミニウムやジアルキルアルミニウムクロライド、ジアルキルアルミニウムブロマイド、アルキルアルミニウムセスキクロライド、アルキルアルミニウムセスキブロマイド、アルキルアルミニウムジクロライド等である。  
【００２６】
具体的な化合物としては、トリメチルアルミニウム、トリエチルアルミニウム、トリイソブチルアルミニウム、トリヘキシルアルミニウム、トリオクチルアルミニウム、トリデシルアルミニウムなどのトリアルキルアルミニウムを挙げることができる。  
【００２７】
さらに、ジメチルアルミニウムクロライド、ジエチルアルミニウムクロライドなどのジアルキルアルミニウムクロライド、エチルアルミニウムセスキクロライド、エチルアルミニウムジクロライドなどのような有機アルミニウムハロゲン化合物、ジエチルアルミニウムハイドライド、ジイソ
ブチルアルミニウムハイドライド、エチルアルミニウムセスキハイドライドのような水素化有機アルミニウム化合物も含まれる。これらの有機アルミニウム化合物は、二種類以上併用することができる。有機アルミニウム化合物の使用量の具体例としては、１，３−ブタジエンの１モル当たり０．１ミリモル以上、特に０．５〜５０ミリモルが好ましい。  
【００２８】
次いで、有機アルミニウム化合物を添加した混合媒体に可溶性コバルト化合物を添加してシス−１，４重合する。可溶性コバルト化合物としては、炭化水素系溶媒を主成分とする不活性媒体又は液体１，３−ブタジエンに可溶なものであるか又は、均一に分散できる、例えばコバルト（ＩＩ）アセチルアセトナート、コバルト（ＩＩＩ）アセチルアセトナートなどコバルトのβ−ジケトン錯体、コバルトアセト酢酸エチルエステル錯体のようなコバルトのβ−ケト酸エステル錯体、コバルトオクトエート、コバルトナフテネート、コバルトベンゾエートなどの炭素数６以上の有機カルボン酸のコバルト塩、塩化コバルトピリジン錯体、塩化コバルトエチルアルコール錯体などのハロゲン化コバルト錯体などを挙げることができる。可溶性コバルト化合物の使用量は１，３−ブタジエンの１モル当たり０．００１ミリモル以上、特に０．００５ミリモル以上であることが好ましい。また可溶性コバルト化合物に対する有機アルミニウムクロライドのモル比（Ａｌ／Ｃｏ）は１０以上であり、特に５０以上であることが好ましい。また、可溶性コバルト化合物以外にもニッケルの有機カルボン酸塩、ニッケルの有機錯塩、有機リチウム化合物、ネオジウムの有機カルボン酸塩、ネオジウムの有機錯塩を使用することも可能である。  
【００２９】
シス−１，４重合する温度は０℃を超える温度〜１００℃、好ましくは１０〜１００℃、更に好ましくは２０〜１００℃までの温度範囲で１，３−ブタジエンをシス−１，４重合する。重合時間（平均滞留時間）は１０分〜２時間の範囲が好ましい。シス−１，４重合後のポリマー濃度は５〜２６重量％となるようにシス−１，４重合を行うことが好ましい。重合槽は１槽、又は２槽以上の槽を連結して行われる。重合は重合槽（重合器）内にて溶液を攪拌混合して行う。重合に用いる重合槽としては高粘度液攪拌装置付きの重合槽、例えば特公昭４０−２６４５号に記載された装置を用いることができる。  
【００３０】
本発明のシス−１，４重合時に公知の分子量調節剤、例えばシクロオクタジエン、アレン、メチルアレン（１，２−ブタジエン）などの非共役ジエン類、又はエチレン、プロピレン、ブテン−１などのα−オレフィン類を使用することができる。又重合時のゲルの生成を更に抑制するために公知のゲル化防止剤を使用することができる。シス１，４−構造含有率が一般に９０％以上、特に９５％以上であることが好ましい。  
【００３１】
第１工程で得られるＢＲのムーニー粘度（ＭＬ１＋４，１００℃，以下、ＭＬと略す）は１５〜８０、特に１５〜５０が好ましい。実質的にゲル分を含有しない。  
【００３２】
[第２工程]次に、第２工程は、第１工程で得られた重合反応混合物中の１，３−ブタジエンを、１，２重合する工程である。第１工程で得られた重合体溶液中に二硫化炭素、一般式ＡｌＲ３で表せる有機アルミニウム化合物及び可溶性コバルト化合物からなる触媒を添加して、１，３−ブタジエンを１，２重合する。その際に、第１工程で得られた重合体溶液中に１，３−ブタジエンを添加しても添加しなくてもよい。一般式ＡｌＲ３で表せる有機アルミニウム化合物としてはトリメチルアルミニウム、トリエチルアルミニウム、トリイソブチルアルミニウム、トリ−ｎ−ヘキシルアルミニウム、トリフェニルアルミニウムなどを好適に挙げることができる。有機アルミニウム化合物は１，３−ブタジエン１モル当たり０．１ミリモル以上、特に０．５〜５０ミリモル以上である。二硫化炭素は特に限定されないが水を含まないものであることが好ましい。二硫化炭素の濃度は２０ミリモル／Ｌ以下、特に好ましくは０．０１〜１０ミリモル／Ｌである。二硫化炭素の代替として公知のイソチオシアン酸フェニルやキサントゲン酸化合物を使用してもよい。また、二硫化炭素は第１工程で予め加えておいても良い。  
【００３３】
１，２重合する温度は−５〜１００℃が好ましく、特に−５〜８０℃未満が好ましい。１，２重合する際の重合系には前記のシス重合液１００重量部当たり１〜５０重量部，好ましくは１〜２０重量部の１，３−ブタジエンを添加することで１，２重合時の１，２−ポリブタジエンの収量を増大させることができる。重合時間（平均滞留時間）は１０分〜２時間の範囲が好ましい。１，２重合後のポリマー濃度は９〜２９重量％となるように１，２重合を行うことが好ましい。重合槽は１槽、又は２槽以上の槽を連結して行われる。重合は重合槽（重合器）内にて重合溶液を攪拌混合して行う。１，２重合に用いる重合槽としては１，２重合中に更に高粘度となり、ポリマーが付着しやすいので高粘度液攪拌装置付きの重合槽、例えば特公昭４０−２６４５号公報に記載された装置を用いることができる。  
【００３４】
[第３工程]さらに、第３工程は、第２工程までに得られた重合体溶液中にラジカル開始剤を加えて、第１工程で得られたＢＲと第２工程で得られたＳＰＢを結合させる工程である。  
【００３５】
ラジカル開始剤として、例えば有機過酸化物や、アゾ化合物、レドックス開始剤、硫黄化合物、ジハロゲン類、トリエチルボラン、ジエチル亜鉛などが挙げられる。その中でも有機過酸化物とアゾ化合物が好ましい。有機過酸化物はケトンパーオキサイド類、パーオキシケタール類、ハイドロパーオキサイド類、ジアルキルパーオキサイド類、ジアシルパーオキサイド類、パーオキシエステル類、パーオキシジカーボネート類などが挙げられる。その中でも分解温度が比較的低温であるジアシルパーオキサイド類、パーオキシエステル類、パーオキシエステル類が好ましい。アゾ化合物はアゾニトリル類、アゾエステル類、アゾアミド類、アゾアミジン類、アゾイミダゾリン類などが挙げられる。その中でも分解温度が比較的低温であり、油溶性のアゾニトリル類、アゾエステル類が好ましい。  
【００３６】
ラジカル開始剤を添加する際の温度は２０〜１００℃が好ましく、特に４０〜８０℃が好ましい。ラジカル開始剤の濃度は、１ミリモル／Ｌ以上１００ミリモル／Ｌ以下が好ましく、１ミリモル／Ｌ以上５０ミリモル／Ｌ以下がより好ましく、さらに５ミリモル／Ｌ以上２０ミリモル／Ｌ以下が特に好ましい。１ミリモル／Ｌ以上加えることで、ラジカル反応が起こりやすくなり、従来品に比べて配合物の低発熱性、引張応力が向上する。１００ミリモル／Ｌ以下加えると、架橋が適度に進行し、加工性（ムーニー粘度）の悪化を防ぐことが出来る。  
【００３７】
第３工程では、ラジカル反応によりＢＲとＳＰＢの間で炭素−炭素結合が生成する。例えば、式（１）〜式（１２）の構造を持つＢＲ−ＳＰＢ結合体が得られる。Ｘはラジカル開始剤の分解物の一部である。  
【００３８】
【化１】
2017052860.tif 000002
【００３９】
【化２】
2017052860.tif 000003
【００４０】
【化３】
2017052860.tif 000004
【００４１】
【化４】
2017052860.tif 000005
【００４２】
【化５】
2017052860.tif 000006
【００４３】
【化６】
2017052860.tif 000007
【００４４】
【化７】
2017052860.tif 000008
【００４５】
【化８】
2017052860.tif 000009
【００４６】
【化９】
2017052860.tif 000010
【００４７】
【化１０】
2017052860.tif 000011
【００４８】
【化１１】
2017052860.tif 000012
【００４９】
【化１２】
2017052860.tif 000013
【００５０】
前記した結合体の量の指標として、オルトジクロロベンゼン不溶分（ＯＤＣＢゲル）を使用する。ＢＲ単独およびＳＰＢ単独は熱ＯＤＣＢに可溶であるが、本ビニル・シスポリブタジエンゴムは前記結合体を有するため、ＯＤＣＢゲルを含む。引張応力や低発熱性を改善するには、ＯＤＣＢゲルの含有率は１ｗｔ％以上が好ましい。  
【００５１】
重合反応が所定の重合率に達した後、常法に従って公知の老化防止剤を添加することができる。老化防止剤の代表としてはフェノール系の２，６−ジ−ｔ−ブチル−ｐ−クレゾール（ＢＨＴ）、リン系のトリノニルフェニルフォスファイト（ＴＮＰ）、硫黄系の４．６−ビス（オクチルチオメチル）−ｏ−クレゾール、ジラウリル−３，３’−チオジプロピオネート（ＴＰＬ）などが挙げられる。単独でも２種以上組み合わせて用いてもよく、老化防止剤の添加はビニル・シス−ポリブタジエンゴム１００重量部に対して０．００１〜５重量部である。次に重合停止剤を重合系に加えて停止する。例えば重合反応終了後、重合停止槽に供給し、この重合溶液にメタノール、エタノールなどのアルコール、水などの極性溶媒を大量に投入する方法、塩酸、硫酸などの無機酸、酢酸、安息香酸などの有機酸、塩化水素ガスを重合溶液に導入する方法などの、それ自体公知の方法である。次いで通常の方法に従い生成したビニル・シス−ポリブタジエンゴムを分離、洗浄、乾燥する。  
【００５２】
このようにして得られたビニル・シス−ポリブタジエンゴムの沸騰ｎ−ヘキサン不溶分の割合（ＨＩ）は５〜４０重量％であることが好ましく、特に１０〜２９重量％が好ましい。沸騰ｎ−ヘキサン可溶分はミクロ構造が９０％以上のＢＲである。  
【００５３】
このようにして得られたビニル・シス−ポリブタジエンゴムを分離取得した残部の未反応の１，３−ブタジエン、不活性媒体及び二硫化炭素を含有する混合物から蒸留により１，３−ブタジエン、不活性媒体として分離して、一方、二硫化炭素を吸着分離処理、あるいは二硫化炭素付加物の分離処理によって二硫化炭素を分離除去し、二硫化炭素を実質的に含有しない１，３−ブタジエンと不活性媒体とを回収する。また、前記の混合物から蒸留によって３成分を回収して、この蒸留から前記の吸着分離あるいは二硫化炭素付着物分離処理によって二硫化炭素を分離除去することによっても、二硫化炭素を実質的に含有しない１，３−ブタジエンと不活性媒体とを回収することもできる。前記のようにして回収された二硫化炭素と不活性媒体とは新たに補充した１，３−ブタジエンを混合して使用される。  
【００５４】
本発明による方法で連続運転すると、触媒成分の操作性に優れ、高い触媒効率で工業的に有利にビニル・シス−ポリブタジエンゴムを連続的に長時間製造することができる。特に、重合槽内の内壁や攪拌翼、その他攪拌が緩慢な部分に付着することもなく、高い転化率で工業的に有利に連続製造できる。  
【００５５】
本ビニル・シス−ポリブタジエンの製造工程としては、第１工程、第２工程、第３工程の順番で行うことが好ましい。  
【００５６】
本発明により得られるビニル・シス−ポリブタジエンゴムはタイヤ用ゴムとして有用であり、サイドウォール、または、トレッド、スティフナー、ビードフィラー、インナーライナー、カーカスなどに、その他、ホース、ベルトその他の各種工業用品等の剛性、機械的特性及び破壊特性が要求されるゴム用途に使用される。また、プラスチックスの改質剤として使用することもできる。  
【００５７】
本発明により得られるビニル・シス−ポリブタジエンゴムに配合剤を加えて混練したゴム組成物は、従来のビニル・シスポリブタジエンゴムに比べて引張応力が向上する。特に１００％引張応力の向上が著しく、タイヤにおけるゴム用量の低減が容易になり、タイヤの軽量化による低燃費化が可能となる。  
【００５８】
さらに、本発明により得られるビニル・シス−ポリブタジエンゴムに配合剤を加えて混練したゴム組成物は、従来のビニル・シス−ポリブタジエンゴムに比較して、低発熱性を示し、エネルギーロスが小さく、タイヤの低燃費化が可能である。従って本発明のビニル・シス−ポリブタジエンゴムをサイドウォール及びトレッドの素材として使用したタイヤは、上記特性により優れた走行安定性を示し、且つ低燃費化を可能とする。  
【００５９】
本発明により得られるビニル・シス−ポリブタジエンゴムと天然ゴム、合成ゴム若しくはこれらの任意の割合のブレンドゴムからなる群から選ばれたゴム１００重量部に対して、ゴム補強剤を１０〜１００重量部を配合することにより、ゴム組成物を製造できる。  
【００６０】
前記のブレンドゴムとしては、ハイシスポリブタジエンゴム、ローシスポリブタジエンゴム、天然ゴム（ＮＲ）、ポリイソプレンゴム（ＩＲ）、乳化重合若しくは溶液重合スチレンブタジエンゴム（ＳＢＲ）、エチレンプロピレンジエンゴム（ＥＰＤＭ）、ニトリルゴム（ＮＢＲ）、ブチルゴム（ＩＩＲ）、クロロプレンゴム（ＣＲ）などが挙げられる。  
【００６１】
また、これらゴムの誘導体、例えば錫化合物で変性されたポリブタジエンゴムやエポキシ変性、シラン変性、マレイン酸変性された上記ゴムなども用いることができ、これらのゴムは単独でも、二種以上組み合わせて用いても良い。  
【００６２】
前記のゴム補強剤としては、各種のカーボンブラック以外に、シリカ、活性化炭酸カルシウム、超微粒子珪酸マグネシウム等の無機補強剤やＳＰＢ樹脂、ポリエチレン樹脂、ポリプロピレン樹脂、ハイスチレン樹脂、フェノール樹脂、リグニン、変性メラミン樹脂、クマロンインデン樹脂及び石油樹脂等の有機補強剤があり、特に好ましくは、粒子径が９０ｎｍ以下、ジブチルフタレート（ＤＢＰ）吸油量が７０ｍｌ／１００ｇ以上のカーボンブラックで、例えば、ＦＥＦ、ＦＦ、ＧＰＦ、ＳＡＦ、ＩＳＡＦ、ＳＲＦ、ＨＡＦ等が挙げられる。また、シリカとしては、乾式法による無水ケイ酸及び湿式法による含水ケイ酸や合成ケイ酸塩などが挙げられる。  
【００６３】
本発明により得られるビニル・シス−ポリブタジエンゴムに配合剤を加えて混練したゴム組成物は、前記各成分を通常行われているバンバリー、オープンロール、ニーダー、二軸混練り機などを用いて混練りすることで得られる。混練温度は、当該ビニル・シス−ポリブタジエンゴムに含有されるＳＰＢの融点より低い必要がある。このＳＰＢの融点より高い温度で混練すると、ビニル・シス−ポリブタジエンゴム中のＳＰＢが融解して球状の粒子等に変形し、ゴム組成物において引張応力などの物性を損なうため好ましくない。  
【００６４】
本発明により得られるビニル・シス−ポリブタジエンゴムに配合剤を加えて混練したゴム組成物には、必要に応じて、加硫剤、加硫助剤、老化防止剤、プロセスオイル、亜鉛華、ステアリン酸など、通常ゴム業界で用いられる配合剤を混練してもよい。  
【００６５】
加硫剤としては、公知の加硫剤、例えば硫黄、有機過酸化物、樹脂加硫剤、酸化マグネシウムなどの金属酸化物などが用いられる。  
【００６６】
加硫助剤としては、公知の加硫助剤、例えばアルデヒド類、アンモニア類、アミン類、グアニジン類、チオウレア類、チアゾール類、チウラム類、ジチオカーバメイト類、キサンテート類などが用いられる。  
【００６７】
老化防止剤としては、アミン・ケトン系、イミダゾール系、アミン系、フェノール系、硫黄系及び燐系などが挙げられる。  
【００６８】
プロセスオイルは、アロマティック系、ナフテン系、パラフィン系のいずれを用いてもよい。
【実施例】
【００６９】
以下に本発明に基づく実施例について具体的に記載する。実施例及び比較例において、得られたビニル・シス−ポリブタジエンゴムの素ゴムの物性、及び得られたゴム組成物の物性は以下のようにして測定した。（１）沸騰ｎ−ヘキサン不溶分（ＨＩ）；示差走査熱量計（島津製作所製、ＤＳＣ−５０）により測定した融解熱量と、実測ＨＩ測定法で得られたＨＩの検量線から求めた。（２）沸騰ｎ−ヘキサン不溶分（ＨＩ）の融点（Ｔｍ）；試料約１０ｍｇ、昇温速度１０℃／ｍｉｎとした場合の値を示差走査熱量計（島津製作所製、ＤＳＣ−５０）により測定した。（３）ムーニー粘度（ＭＬ）；ＢＲ、ビニル・シス−ポリブタジエンゴム、及びビニル・シス−ポリブタジエンゴムの配合物をＪＩＳ Ｋ６３００に準じて１００℃にて測定した値である。（４）オルトジクロロベンゼン不溶分（ＯＤＣＢゲル）；試料１ｇをオルトジクロロベンゼン１００ｍｌに加え、１４０℃で３時間攪拌後、メッシュ数２５０ｉｎｃｈのステンレス金網でゲル分を濾過した。１００℃でゲル分を２時間真空乾燥した後、重量を測定し、不溶分の割合を求めた。ＢＲ−ＳＰＢ結合体の量の指標とする。（５）引張応力（Ｍ１００）；ＪＩＳ Ｋ６２５１に従い、１００％歪みにおける引張応力を測定した。また比較例４を１００とし、指数を算出した。数値が大きい程引張応力が高いことを示す。（５’）引張応力（Ｍ３００）；ＪＩＳ Ｋ６２５１に従い、３００％歪みにおける引張応力を測定した。また比較例４を１００とし、指数を算出した。数値が大きい程引張応力が高いことを示す。（５”）引張応力（破断強度）；ＪＩＳ Ｋ６２５１に従い、破断強度を測定した。また比較例４を１００とし、指数を算出した。数値が大きい程引張応力が高いことを示す。（６）発熱量（ΔＴ）・永久歪（ＰＳ）；ＪＩＳ Ｋ６２６５に規定されている測定方法に準じて測定した。また比較例４を１００とし、指数を算出した。発熱量、永久歪いずれも数値が小さい程良好な物性であることを示す。（７）粘弾性歪み分散測定における低発熱性（ｔａｎδ１）；粘弾性測定装置（アルファテクノロジーズ社製、ＲＰＡ２０００）を用い、変形様式がせん断で、温度５０℃、周波数１５Ｈｚ、動歪み１％、３％、１０％での平均の値を測定した。比較例４を１００とし、指数を算出した。数値が低い程、低発熱性に優れることを示す。（７’）粘弾性温度分散測定における低発熱性（ｔａｎδ２）；動的粘弾性試験機（ＧＡＢＯ社製、ＥＰＬＥＸＯＲ １００Ｎ）を用い、変形様式が引っ張りで、測定温度−１２０〜１００℃、静的歪み１．５％、動的歪み０．３％、周波数１６Ｈｚにて、粘弾性特性の温度分散を測定した。温度５０℃におけるｔａｎδを発熱性の指標値として用い、比較例４を１００とし、指数を算出した。数値が低い程、低発熱性に優れることを示す。（８）硬度；ＪＩＳ Ｋ６２５３に準じてタイプＡデュロメーターを用いて室温で測定した。比較例４を１００として指数を算出した。数値が大きいほど硬度が高く良好な物性であることを示す。  
【００７０】
（実施例１）ヘリカル羽根を備えチッソ置換を終えた１．９Ｌステンレス製オートクレーブに、１，３−ブタジエン、２−ブテン及びシクロヘキサンの重量比が３９：２４：３７からなる混合液（ＦＢ）を１．０Ｌ導入した。撹拌スピードは５００回転／分とした。水３１ｍｇを添加し、２５℃で３０分間保持した。次に二硫化炭素（ＣＳ２）のシクロヘキサン溶液（０．２５Ｍ）１．０ｍｌ、１，５−シクロオクタジエン（ＣＯＤ）２．３ｍｌ、及びジエチルアルミニウムクロライド（ＤＥＡＣ）のシクロヘキサン溶液（２．０Ｍ）１．５ｍｌを添加し、２５℃で５分間反応させた。その後、溶液を４５℃に昇温し、直ちにオクテン酸コバルト（Ｃｏ（Ｏｃｔ）２）のシクロヘキサン溶液（１０．０ｍＭ）０．５ｍｌを添加して、４５℃で２０分間シス−１，４重合を行った。次に、トリエチルアルミニウム（ＴＥＡ）のシクロヘキサン溶液（２．０Ｍ）１．９５ｍｌを添加し、６０℃に昇温しながら５分後にオクテン酸コバルト（Ｃｏ（Ｏｃｔ）２）のシクロヘキサン溶液（０．１Ｍ）０．５ｍｌを添加し、６０℃で２０分間１，２重合を行った。その後、ｔ−ブチルパーオキシピバレート（シェルゾール希釈７０ｗｔ％溶液）２．９ｍｌを添加し、６０℃で２０分間攪拌してラジカル反応させた。反応停止は、「イルガノックス」（登録商標）１０７６（チバ・スペシャルティ・ケミカルズ社製）を０．２ｗｔ％含有するｎ−ヘプタンとエタノールの１：１混合溶液を２．０ｍｌ、及びナフトキノンのエタノール溶液（０．
２Ｍ）を２．０ｍｌ加えて行った。次にオートクレーブを氷水で冷やしながら放圧し、圧力が常圧に戻った後、重合物をバットに回収し、１００℃で３時間真空乾燥し、ビニル・シス−ポリブタジエンゴムを得た。第１工程の反応条件を表１に、第２工程の反応条件を表２に、第３工程の反応条件を表３に、重合結果を表４に示した。  
【００７１】
（実施例２）  ｔ−ブチルパーオキシピバレート溶液の添加量を３．３ｍｌとした以外は実施例１と同様の重合を行った。  
【００７２】
（実施例３）ヘリカル羽根を備えチッソ置換を終えた１．９Ｌステンレス製オートクレーブに、１，３−ブタジエン、２−ブテン及びシクロヘキサンの重量比が３９：２４：３７からなる混合液（ＦＢ）を１．０Ｌ導入した。撹拌スピードは５００回転／分とした。水３１ｍｇを添加し、２５℃で３０分間保持した。次に二硫化炭素（ＣＳ２）のシクロヘキサン溶液（０．２５Ｍ）１．０ｍｌ、１，５−シクロオクタジエン（ＣＯＤ）２．３ｍｌ、及びジエチルアルミニウムクロライド（ＤＥＡＣ）のシクロヘキサン溶液（２．０Ｍ）１．５ｍｌを添加し、２５℃で５分間反応させた。その後、溶液を４５℃に昇温し、直ちにオクテン酸コバルト（Ｃｏ（Ｏｃｔ）２）のシクロヘキサン溶液（１０．０ｍＭ）０．５ｍｌを添加して、４５℃で２０分間シス−１，４重合を行った。次に、トリエチルアルミニウム（ＴＥＡ）のシクロヘキサン溶液（２．０Ｍ）１．９５ｍｌを添加し、５分後にオクテン酸コバルト（Ｃｏ（Ｏｃｔ）２）のシクロヘキサン溶液（０．１Ｍ）０．４ｍｌを添加し、４５℃で２０分間１，２重合を行った。その後、６０℃まで昇温し、ｔ−ブチルパーオキシピバレート（シェルゾール希釈７０ｗｔ％溶液）２．９ｍｌを添加し、６０℃で２０分間攪拌してラジカル反応させた。反応停止は、「イルガノックス」（登録商標）１０７６（チバ・スペシャルティ・ケミカルズ社製）を０．２ｗｔ％含有するｎ−ヘプタンとエタノールの１：１混合溶液を２．０ｍｌ、及びナフトキノンのエタノール溶液（０．２Ｍ）を２．０ｍｌ加えて行った。次にオートクレーブを氷水で冷やしながら放圧し、圧力が常圧に戻った後、重合物をバットに回収し、１００℃で３時間真空乾燥し、ビニル・シス−ポリブタジエンゴムを得た。第１工程の反応条件を表１に、第２工程の反応条件を表２に、第３工程の反応条件を表３に、重合結果を表４に示した。  
【００７３】
（実施例４）  ｔ−ブチルパーオキシピバレート溶液の添加量を３．３ｍｌとした以外は実施例３と同様の重合を行った。  
【００７４】
（実施例５）ヘリカル羽根を備えチッソ置換を終えた１．９Ｌステンレス製オートクレーブに、１，３−ブタジエン、２−ブテン及びシクロヘキサンの重量比が３９：２４：３７からなる混合液（ＦＢ）を１．０Ｌ導入した。撹拌スピードは５００回転／分とした。水３１ｍｇを添加し、２５℃で３０分間保持した。次に二硫化炭素（ＣＳ２）のシクロヘキサン溶液（０．２５Ｍ）１．０ｍｌ、１，５−シクロオクタジエン（ＣＯＤ）２．９ｍｌ、及びジエチルアルミニウムクロライド（ＤＥＡＣ）のシクロヘキサン溶液（２．０Ｍ）１．５ｍｌを添加し、２５℃で５分間反応させた。その後、溶液を４５℃に昇温し、直ちにオクテン酸コバルト（Ｃｏ（Ｏｃｔ）２）のシクロヘキサン溶液（１０．０ｍＭ）０．４ｍｌを添加して、４５℃で２０分間シス−１，４重合を行った。次に、トリエチルアルミニウム（ＴＥＡ）のシクロヘキサン溶液（２．０Ｍ）１．９５ｍｌを添加し、６０℃に昇温しながら５分後にオクテン酸コバルト（Ｃｏ（Ｏｃｔ）２）のシクロヘキサン溶液（０．１Ｍ）０．６５ｍｌを添加し、６０℃で２０分間１，２重合を行った。その後、ｔ−ブチルパーオキシピバレート（シェルゾール希釈７０ｗｔ％溶液）２．５ｍｌを添加し、６０℃で２０分間攪拌してラジカル反応させた。反応停止は、「イルガノックス」（登録商標）１０７６（チバ・スペシャルティ・ケミカルズ社製）を０．２ｗｔ％含有するｎ−ヘプタンとエタノールの１：１混合溶液を２．０ｍｌ、及びナフトキノンのエタノール溶液（０．２Ｍ）を２．０ｍｌ加えて行った。次にオートクレーブを氷水で冷やしながら放圧し、圧力が常圧に戻った後、重合物をバットに回収し、１００℃で３時間真空乾燥し、ビニル・シス−ポリブタジエンゴムを得た。第１工程の反応条件を表１に、第２工程の反応条件を表２に、第３工程の反応条件を表３に、重合結果を表４に示した。  
【００７５】
（実施例６）  ｔ−ブチルパーオキシピバレート溶液の添加量を２．７ｍｌとした以外は実施例５と同様の重合を行った。  
【００７６】
（実施例７）  ｔ−ブチルパーオキシピバレート溶液の添加量を２．９ｍｌとした以外は実施例５と同様の重合を行った。  
【００７７】
（実施例８）ヘリカル羽根を備えチッソ置換を終えた１．９Ｌステンレス製オートクレーブに、１，３−ブタジエン、２−ブテン及びシクロヘキサンの重量比が３９：２４：３７からなる混合液（ＦＢ）を１．０Ｌ導入した。撹拌スピードは５００回転／分とした。水３１ｍｇを添加し、２５℃で３０分間保持した。次に二硫化炭素（ＣＳ２）のシクロヘキサン溶液（０．２５Ｍ）１．０ｍｌ、１，５−シクロオクタジエン（ＣＯＤ）２．５ｍｌ、及びジエチルアルミニウムクロライド（ＤＥＡＣ）のシクロヘキサン溶液（２．０Ｍ）１．５ｍｌを添加し、２５℃で５分間反応させた。その後、溶液を４５℃に昇温し、直ちにオクテン酸コバルト（Ｃｏ（Ｏｃｔ）２）のシクロヘキサン溶液（１０．０ｍＭ）０．３６ｍｌを添加して、４５℃で２０分間シス−１，４重合を行った。次に、トリエチルアルミニウム（ＴＥＡ）のシクロヘキサン溶液（２．０Ｍ）１．９５ｍｌを添加し、６０℃に昇温しながら５分後にオクテン酸コバルト（Ｃｏ（Ｏｃｔ）２）のシクロヘキサン溶液（０．１Ｍ）０．２５ｍｌを添加し、６０℃で２０分間１，２重合を行った。その後、２，２’−アゾビスイソブチロニトリルのトルエン溶液（０．２５Ｍ）２０ｍｌを添加し、６０℃で６０分間攪拌してラジカル反応させた。反応停止は、「イルガノックス」（登録商標）１０７６（チバ・スペシャルティ・ケミカルズ社製）を０．２ｗｔ％含有するｎ−ヘプタンとエタノールの１：１混合溶液を２．０ｍｌ、及びナフトキノンのエタノール溶液（０．２Ｍ）を２．０ｍｌ加えて行った。次にオートクレーブを氷水で冷やしながら放圧し、圧力が常圧に戻った後、重合物をバットに回収し、１００℃で３時間真空乾燥し、ビニル・シス−ポリブタジエンゴムを得た。第１工程の反応条件を表１に、第２工程の反応条件を表２に、第３工程の反応条件を表３に、重合結果を表４に示した。  
【００７８】
（比較例１）ヘリカル羽根を備えチッソ置換を終えた１．９Ｌステンレス製オートクレーブに、１，３−ブタジエン、２−ブテン及びシクロヘキサンの重量比が３９：２４：３７からなる混合液（ＦＢ）を１．０Ｌ導入した。撹拌スピードは５００回転／分とした。水３１ｍｇを添加し、２５℃で３０分間保持した。次に二硫化炭素（ＣＳ２）のシクロヘキサン溶液（０．２５Ｍ）１．０ｍｌ、１，５−シクロオクタジエン（ＣＯＤ）２．３ｍｌ、及びジエチルアルミニウムクロライド（ＤＥＡＣ）のシクロヘキサン溶液（２．０Ｍ）１．５ｍｌを添加し、２５℃で５分間反応させた。その後、溶液を４５℃に昇温し、直ちにオクテン酸コバルト（Ｃｏ（Ｏｃｔ）２）のシクロヘキサン溶液（１０．０ｍＭ）０．５ｍｌを添加して、４５℃で２０分間シス−１，４重合を行った。次に、トリエチルアルミニウム（ＴＥＡ）のシクロヘキサン溶液（２．０Ｍ）１．９５ｍｌを添加し、６０℃に昇温しながら５分後にオクテン酸コバルト（Ｃｏ（Ｏｃｔ）２）のシクロヘキサン溶液（０．１Ｍ）０．６５ｍｌを添加し、６０℃で２０分間１，２重合を行った。反応停止は、「イルガノックス」（登録商標）１０７６（チバ・スペシャルティ・ケミカルズ社製）を０．２ｗｔ％含有するｎ−ヘプタンとエタノールの１：１混合溶液を２．０ｍｌ、及びナフトキノンのエタノール溶液（０．２Ｍ）を２．０ｍｌ加えて行った。次にオートクレーブを氷水で冷やしながら放圧し、圧力が常圧に戻った後、重合物をバットに回収し、１００℃で３時間真空乾燥し、ビニル・シス−ポリブタジエンゴムを得た。第１工程の反応条件を表１に、第２工程の反応条件を表２に、第３工程の反応条件を表３に、重合結果を表４に示した。  
【００７９】
（比較例２）ヘリカル羽根を備えチッソ置換を終えた１．９Ｌステンレス製オートクレーブに、１，３−ブタジエン、２−ブテン及びシクロヘキサンの重量比が３９：２４：３７からなる混合液（ＦＢ）を１．０Ｌ導入した。撹拌スピードは５００回転／分とした。水３１ｍｇを添加し、２５℃で３０分間保持した。次に二硫化炭素（ＣＳ２）のシクロヘキサン溶液（０．２５Ｍ）１．０ｍｌ、１，５−シクロオクタジエン（ＣＯＤ）２．３ｍｌ、及びジエチルアルミニウムクロライド（ＤＥＡＣ）のシクロヘキサン溶液（２．０Ｍ）１．５ｍｌを添加し、２５℃で５分間反応させた。その後、溶液を４５℃に昇温し、直ちにオクテン酸コバルト（Ｃｏ（Ｏｃｔ）２）のシクロヘキサン溶液（１０．０ｍＭ）０．５ｍｌを添加して、４５℃で２０分間シス−１，４重合を行った。次に、トリエチルアルミニウム（ＴＥＡ）のシクロヘキサン溶液（２．０Ｍ）１．９５ｍｌを添加し、５分後にオクテン酸コバルト（Ｃｏ（Ｏｃｔ）２）のシクロヘキサン溶液（０．１Ｍ）０．４ｍｌを添加し、４５℃で２０分間１，２重合を行った。反応停止は、「イルガノックス」（登録商標）１０７６（チバ・スペシャルティ・ケミカルズ社製）を０．２ｗｔ％含有するｎ−ヘプタンとエタノールの１：１混合溶液を２．０ｍｌ、及びナフトキノンのエタノール溶液（０．２Ｍ）を２．０ｍｌ加えて行った。次にオートクレーブを氷水で冷やしながら放圧し、圧力が常圧に戻った後、重合物をバットに回収し、１００℃で３時間真空乾燥し、ビニル・シス−ポリブタジエンゴムを得た。第１工程の反応条件を表１に、第２工程の反応条件を表２に、第３工程の反応条件を表３に、重合結果を表４に示した。  
【００８０】
（比較例３）ヘリカル羽根を備えチッソ置換を終えた１．９Ｌステンレス製オートクレーブに、１，３−ブタジエン、２−ブテン及びシクロヘキサンの重量比が３９：２４：３７からなる混合液（ＦＢ）を１．０Ｌ導入した。撹拌スピードは５００回転／分とした。水３１ｍｇを添加し、２５℃で３０分間保持した。次に二硫化炭素（ＣＳ２）のシクロヘキサン溶液（０．２５Ｍ）１．０ｍｌ、１，５−シクロオクタジエン（ＣＯＤ）２．９ｍｌ、及びジエチルアルミニウムクロライド（ＤＥＡＣ）のシクロヘキサン溶液（２．０Ｍ）１．５ｍｌを添加し、２５℃で５分間反応させた。その後、溶液を４５℃に昇温し、直ちにオクテン酸コバルト（Ｃｏ（Ｏｃｔ）２）のシクロヘキサン溶液（１０．０ｍＭ）０．５ｍｌを添加して、４５℃で２０分間シス−１，４重合を行った。次に、トリエチルアルミニウム（ＴＥＡ）のシクロヘキサン溶液（２．０Ｍ）１．９５ｍｌを添加し、６０℃に昇温しながら５分後にオクテン酸コバルト（Ｃｏ（Ｏｃｔ）２）のシクロヘキサン溶液（０．１Ｍ）０．６５ｍｌを添加し、６０℃で２０分間１，２重合を行った。反応停止は、「イルガノックス」（登録商標）１０７６（チバ・スペシャルティ・ケミカルズ社製）を０．２ｗｔ％含有するｎ−ヘプタンとエタノールの１：１混合溶液を２．０ｍｌ、及びナフトキノンのエタノール溶液（０．２Ｍ）を２．０ｍｌ加えて行った。次にオートクレーブを氷水で冷やしながら放圧し、圧力が常圧に戻った後、重合物をバットに回収し、１００℃で３時間真空乾燥し、ビニル・シス−ポリブタジエンゴムを得た。第１工程の反応条件を表１に、第２工程の反応条件を表２に、第３工程の反応条件を表３に、重合結果を表４に示した。  
【００８１】
【表１】
2017052860.tif 000014
【００８２】
【表２】
2017052860.tif 000015
【００８３】
【表３】
2017052860.tif 000016
【００８４】
【表４】
2017052860.tif 000017
【００８５】
（実施例９）前記の実施例２のビニル・シス−ポリブタジエンゴムを表５の配合表に従い、プラストミルを用いてカーボンブラック、プロセスオイル、亜鉛華、ステアリン酸、老化防止剤を加えて混練する一次配合を実施し、次いでロールにて加硫促進剤、硫黄を添加する二次配合を実施し、配合ゴムを作製した。この配合ゴムを目的物性に応じた試験片に成型し、１６０℃にてプレス加硫し加硫物を得た後、各種配合物物性測定を行った。各種物性の測定結果を表６に示した。  
【００８６】
（実施例１０）前記の実施例３のビニル・シス−ポリブタジエンゴムを用いた以外は、実施例９と同様の配合加工を行った。各種物性の測定結果を表６に示した。  
【００８７】
（比較例４）従来のビニル・シス−ポリブタジエンゴムとして、宇部興産（株）製ビニル・シス−ポリブタジエンゴム（商品名  ＵＢＥＰＯＬ ＶＣＲ４１２）を用いた以外は、実施例９と同様の配合加工を行った。各種物性の測定結果を表６に示した。  
【００８８】
【表５】
2017052860.tif 000018
（注１）アンチゲン６Ｃ（Ｎ−（１，３−ジメチルブチル）−Ｎ’−フェニル−ｐ−フェニレンジアミン）（注２）ノクセラーＮＳ（Ｎ−ｔｅｒｔ−ブチル−２−ベンゾチアジル・スルフェンアミド）  
【００８９】
【表６】
2017052860.tif 000019
【００９０】
表６の結果から、実施例２および３で得られたビニル・シス−ポリブタジエンゴムを用いたゴム組成物である実施例９および１０は、比較例４と比べ、引張応力および低発熱性が向上していることが分かる。